상기 에서 얻 어 진 배향 막 상 에 , 상기 편광자 형성 용 조성물 을 스핀 코트 법 에 의해 도포 하 고 , 120 ℃ 의 핫 플레이트 상 에서 1 분 간 가열 건조 시킨 후 , 신속 하 게 실온 ( 강온 시 에 스멕틱 액 정상 을 나타내 는 온도 ) 이하 까지 냉각 시켜 , 상기 배향 막 상 에 제 1 건조 피막 을 형성 하 였 다 . 이러 한 제 1 건조 피막 에 있 어서 , 포함 되 는 비 착색 성 중합 성 액정 화합물 의 액정 상태 는 , 스멕틱 B 상 이 었 다 .